(57)【要約】メタクリル酸メチル５０〜１００質量％、アクリル酸アルキルエステル０〜２０質量％および他の単量体０〜３０質量％からなる重合性単量体、連鎖移動剤、およびラジカル重合開始剤を含んで成る反応原料を槽型反応器に連続的に供給し、前記重合性単量体を重合転化率４０〜７０質量％で塊状重合して（メタ）アクリル樹脂を含む液を得、得られた液をベント付押出機に連続的に供給して揮発分と（メタ）アクリル樹脂とに分離し、分離された揮発分を常圧蒸留塔にて高沸点留分（Ｃ1）と低沸点留分（Ａ1）とに分離し、分離された高沸点留分（Ｃ1）を塔頂圧力−５０ｋＰａＧ〜−１０１ｋＰａＧに設定された減圧蒸留塔にて高沸点留分（Ｃ2）と低沸点留分（Ａ2）とに分離し、  分離された低沸点留分（Ａ1）と低沸点留分（Ａ2）とを前記反応原料において再使用することを有する、（メタ）アクリル樹脂組成物の製造方法。
2016136930.tif 000002
【特許請求の範囲】
【請求項１】
メタクリル酸メチル５０〜１００質量％、アクリル酸アルキルエステル０〜２０質量％および他の単量体０〜３０質量％からなる重合性単量体、連鎖移動剤、およびラジカル重合開始剤を含んで成る反応原料を槽型反応器に連続的に供給し、
前記重合性単量体を重合転化率４０〜７０質量％で塊状重合して（メタ）アクリル樹脂を含む液を得、
得られた液をベント付押出機に連続的に供給して揮発分と（メタ）アクリル樹脂とに分離し、
分離された揮発分を常圧蒸留塔にて高沸点留分（Ｃ1）と低沸点留分（Ａ1）とに分離し、
分離された高沸点留分（Ｃ1）を塔頂圧力−５０ｋＰａＧ〜−１０１ｋＰａＧに設定された減圧蒸留塔にて高沸点留分（Ｃ2）と低沸点留分（Ａ2）とに分離し、
分離された低沸点留分（Ａ1）と低沸点留分（Ａ2）とを前記反応原料において再使用することを有する、
（メタ）アクリル樹脂組成物の製造方法。
【請求項２】
低沸点留分（Ａ1）と低沸点留分（Ａ2）との混合物に含まれる重合性単量体ダイマーの量が０．１質量％未満である、請求項１に記載の製造方法。
【請求項３】
常圧蒸留塔の塔頂圧力が−１ｋＰａＧ〜１ｋＰａＧであり、常圧蒸留塔の塔頂温度が９０〜１００℃である、請求項１または２に記載の製造方法。
【請求項４】
減圧蒸留塔の塔頂圧力が−９０ｋＰａＧ〜−１０１ｋＰａＧであり、減圧蒸留塔の塔頂温度が４０〜７０℃である、請求項１〜３のいずれかひとつに記載の製造方法。
【請求項５】
減圧蒸留塔の塔径が常圧蒸留塔の塔径よりも小さい、請求項１〜４のいずれかひとつに記載の製造方法。
【請求項６】
低沸点留分（Ａ1）と低沸点留分（Ａ2）との混合物に含まれている連鎖移動剤の量が、ベント付押出機によって分離された揮発分に含まれている連鎖移動剤の量に対して、５０質量％以上である、請求項１〜５のいずれかひとつに記載の製造方法。
【請求項７】
アクリル酸アルキルエステルが、アクリル酸メチルまたはアクリル酸エチルである、請求項１〜６のいずれかひとつに記載の製造方法。
【請求項８】
連鎖移動剤が、炭素数１２以下のアルキルメルカプタンである、請求項１〜７のいずれかひとつに記載の製造方法。
【請求項９】
連鎖移動剤が、ｎ−オクチルメルカプタンである、請求項１〜７のいずれかひとつに記載の製造方法。
【請求項１０】
重合性単量体が、メタクリル酸メチル８０〜１００質量％およびアクリル酸アルキルエステル０〜２０質量％である、請求項１〜９のいずれかひとつに記載の製造方法。
【発明の詳細な説明】
【技術分野】
【０００１】
本発明は、（メタ）アクリル樹脂組成物の製造方法に関する。より詳細に、本発明はメタクリル酸メチルを含む重合性単量体の連続塊状重合において得られる（メタ）アクリル樹脂を含む液から、未反応の重合性単量体および連鎖移動剤を高効率で回収して、それらを反応原料に再利用する、（メタ）アクリル樹脂組成物の製造方法に関する。
【背景技術】
【０００２】
光学部材用の（メタ）アクリル樹脂組成物の製法が種々提案されている。例えば、特許文献１は、重合後の未反応のメタクリル酸メチルを主に含む単量体を含むリサイクル液と、新たなメタクリル酸メチルを主に含む単量体とを蒸留塔に連続的に供給し、蒸留された単量体を連続的に重合反応器に供給し、塊状重合させ、次いで重合物を含む液を脱揮して重合物を取り出すと同時に未反応の単量体を回収してリサイクル液とし、且つ蒸留塔のボトム部に単量体の沸点よりも高い沸点を有する溶媒を供給し同時に該溶媒供給量と同じ量のボトム液を排出することを含む方法を開示している。【０００３】
特許文献２は、メタクリル酸メチルを主成分とする単量体を連続的に重合反応器に供給し、塊状重合させ、次いで重合物を含む液を脱揮して重合物を取り出すと同時に未反応の単量体を蒸留にて回収してリサイクル使用し、且つ系内に発生する酸性物質を塩基性陰イオン交換樹脂で除去することを含む方法を開示している。
特許文献３は、メタクリル酸メチルを主成分とする単量体を連続的に重合反応器に供給し、塊状重合させ、次いで重合物を含む液を脱揮処理して未反応単量体を分離し、分離された未反応単量体を蒸留塔に導入し、メタクリル酸メチルダイマーの含有量が０．１〜１．０質量％となるように減圧下で蒸留して単量体を回収することを含む方法を開示している。【０００４】
ところで、塊状重合後の反応液には、未反応の重合性単量体の他に、未反応の連鎖移動剤が比較的に多く残っている。特許文献１〜３に記載の方法によって未反応の重合性単量体の回収および再利用はある程度行うことができる。しかし、未反応の連鎖移動剤の回収率は低く、未反応の連鎖移動剤のほとんどが廃棄されている。連鎖移動剤の回収方法を特許文献４または５が提案しているが、この方法は添加されるヒドロジン類を処理するための設備が必要である。
【先行技術文献】
【特許文献】
【０００５】
【特許文献１】特開平１０−０８７７３６号公報
【特許文献２】特開平１０−０８７７０５号公報
【特許文献３】特開２００５−０８２６８７号公報
【特許文献４】特開平１０−１８２７２７号公報
【特許文献５】特開平６−２２８２０３号公報
【発明の概要】
【発明が解決しようとする課題】
【０００６】
本発明の課題は、メタクリル酸メチルを含む重合性単量体の連続塊状重合において得られる（メタ）アクリル樹脂を含む液から、未反応の重合性単量体および連鎖移動剤を高効率で回収して、それらを反応原料に再利用する、（メタ）アクリル樹脂組成物の製造方法を提供することである。
【課題を解決するための手段】
【０００７】
上記課題を解決するために検討した結果、以下の態様を包含する本発明を完成するに至った。【０００８】
〔１〕メタクリル酸メチル５０〜１００質量％、アクリル酸アルキルエステル０〜２０質量％および他の単量体０〜３０質量％からなる重合性単量体、連鎖移動剤、ならびにラジカル重合開始剤を含んで成る反応原料を槽型反応器に連続的に供給し、
前記重合性単量体を重合転化率４０〜７０質量％で塊状重合して（メタ）アクリル樹脂を含む液を得、
得られた液をベント付押出機に連続的に供給して揮発分と（メタ）アクリル樹脂とに分離し、
分離された揮発分を常圧蒸留塔にて高沸点留分（Ｃ1）と低沸点留分（Ａ1）とに分離し、
分離された高沸点留分（Ｃ1）を塔頂圧力−５０ｋＰａＧ〜−１０１ｋＰａＧに設定された減圧蒸留塔にて高沸点留分（Ｃ2）と低沸点留分（Ａ2）とに分離し、
分離された低沸点留分（Ａ1）と低沸点留分（Ａ2）とを前記反応原料において再使用することを有する、
（メタ）アクリル樹脂組成物の製造方法。【０００９】
〔２〕低沸点留分（Ａ1）と低沸点留分（Ａ2）との混合物に含まれる重合性単量体ダイマーの量が０．１質量％未満である、〔１〕に記載の製造方法。
〔３〕常圧蒸留塔の塔頂圧力が−１ｋＰａＧ〜１ｋＰａＧであり、常圧蒸留塔の塔頂温度が９０〜１００℃である、〔１〕または〔２〕に記載の製造方法。
〔４〕減圧蒸留塔の塔頂圧力が−９０ｋＰａＧ〜−１０１ｋＰａＧであり、減圧蒸留塔の塔頂温度が４０〜７０℃である、〔１〕〜〔３〕のいずれかひとつに記載の製造方法。
〔５〕減圧蒸留塔の塔径が常圧蒸留塔の塔径よりも小さい、〔１〕〜〔４〕のいずれかひとつに記載の製造方法。
〔６〕低沸点留分（Ａ1）と低沸点留分（Ａ2）との混合物に含まれている連鎖移動剤の量が、ベント付押出機によって分離された揮発分に含まれている連鎖移動剤の量に対して、５０質量％以上である、〔１〕〜〔５〕のいずれかひとつに記載の製造方法。【００１０】
〔７〕アクリル酸アルキルエステルが、アクリル酸メチルまたはアクリル酸エチルである、〔１〕〜〔６〕のいずれかひとつに記載の製造方法。
〔８〕連鎖移動剤が、炭素数１２以下のアルキルメルカプタンである、〔１〕〜〔７〕のいずれかひとつに記載の製造方法。
〔９〕連鎖移動剤が、ｎ−オクチルメルカプタンである、〔１〕〜〔７〕のいずれかひとつに記載の製造方法。
〔１０〕重合性単量体が、メタクリル酸メチル８０〜１００質量％およびアクリル酸アルキルエステル０〜２０質量％である、〔１〕〜〔９〕のいずれかひとつに記載の製造方法。
【発明の効果】
【００１１】
本発明の製造方法によれば、未反応の重合性単量体の他に、未反応の連鎖移動剤を高率で回収することができる。回収した重合性単量体および連鎖移動剤を反応原料に再利用しても、着色などによる透明性の低下を引き起こすことなく、（メタ）アクリル樹脂組成物を得ることができる。
【図面の簡単な説明】
【００１２】
【図１】本発明に係る製造方法における重合工程と脱揮工程を実施するための装置の一例を示す図である。
【図２】本発明に係る製造方法における蒸留工程を実施するための装置の一例を示す図である。
【図３】従来の製造方法における蒸留工程を実施するための装置の一例を示す図である。
【発明を実施するための形態】
【００１３】
本発明の一実施形態に係る（メタ）アクリル樹脂組成物の製造方法は、メタクリル酸メチルと、随意に用いられるアクリル酸アルキルエステルおよび他の単量体とからなる重合性単量体、連鎖移動剤、およびラジカル重合開始剤を槽型反応器に連続的に供給し、  前記重合性単量体の一部を塊状重合して（メタ）アクリル樹脂を含む液を得、  得られた液をベント付押出機に連続的に供給して揮発分と（メタ）アクリル樹脂とに分離し、  分離された揮発分を常圧蒸留塔にて高沸点留分（Ｃ1）と低沸点留分（Ａ1）とに分離し、分離された高沸点留分（Ｃ1）を減圧蒸留塔にて高沸点留分（Ｃ2）と低沸点留分（Ａ2）とに分離し、  分離された低沸点留分（Ａ1）と低沸点留分（Ａ2）とを前記反応原料において再使用することを有するものである。
【００１４】
本発明に用いられる重合性単量体の必須成分は、メタクリル酸メチルである。メタクリル酸メチルの量は、重合性単量体１００質量％において、通常、５０〜１００質量％、好ましくは８０〜１００質量％、より好ましくは８０〜９９．９質量％、さらに好ましくは８０〜９６質量％である。
重合性単量体に用いられるメタクリル酸メチルは、重合反応に未だ一度も供していないバージンのメタクリル酸メチル（１）、低沸点留分（Ａ1）および（Ａ2）（以下、両者を合わせて留分（Ａ）ということがある。）に含まれているメタクリル酸メチル（１’）、ならびに重合開始剤（４）の溶媒として随意に用いられるメタクリル酸メチル（１”）である。よって、槽型反応器に供給されるメタクリル酸メチルの量は、メタクリル酸メチル（１）と、メタクリル酸メチル（１’）と、メタクリル酸メチル（１”）との合計量である。メタクリル酸メチル（１）の供給量は、留分（Ａ）の供給量と、留分（Ａ）中に含まれるメタクリル酸メチル（１’）の割合と、重合開始剤（４）のメタクリル酸メチル溶液の供給量と、重合開始剤（４）のメタクリル酸メチル溶液中に含まれているメタクリル酸メチル（１”）の割合とを含む情報に基づいて決定される。
【００１５】
本発明に用いられる重合性単量体の任意成分の一つは、アクリル酸アルキルエステルである。アクリル酸アルキルエステルの量は、重合性単量体１００質量％において、通常、０〜２０質量％、好ましくは０．１〜２０質量％、さらに好ましくは４〜２０質量％である。
重合性単量体に用いられるアクリル酸アルキルエステルは、重合反応に未だ一度も供していないバージンのアクリル酸アルキルエステル（２）、および留分（Ａ）に含まれているアクリル酸アルキルエステル（２’）である。よって、槽型反応器に供給されるアクリル酸アルキルエステルの量は、アクリル酸アルキルエステル（２）とアクリル酸アルキルエステル（２’）との合計量である。アクリル酸アルキルエステル（２）の供給量は、留分（Ａ）の供給量と、留分（Ａ）中に含まれるアクリル酸アルキルエステル（２’）の割合とを含む情報に基づいて決定される。
【００１６】
アクリル酸アルキルエステル（２）または（２’）としては、アクリル酸メチル、アクリル酸エチル、アクリル酸プロピル、アクリル酸ブチル、アクリル酸２−エチルへキシルなどが挙げられる。これらのうち、アクリル酸メチルまたはアクリル酸エチルが好ましい。
【００１７】
本発明に用いられる重合性単量体の任意成分のもう一つは、メタクリル酸メチルおよびアクリル酸アルキルエステル以外の他の単量体である。係る他の単量体の量は、重合性単量体１００質量％において、通常、０〜３０質量％、好ましくは０〜１５質量％、さらに好ましくは０〜５質量％である。
重合性単量体に用いられる他の単量体は、重合反応に未だ供していないバージンの他の単量体（５）、および留分（Ａ）に含まれている他の単量体（５’）である。よって、槽型反応器に供給される他の単量体の量は、他の単量体（５）と他の単量体（５’）との合計量である。他の単量体（５）の供給量は、留分（Ａ）の供給量と、留分（Ａ）中に含まれる他の単量体（５’）の割合とを含む情報に基づいて決定される。
【００１８】
他の単量体（５）または（５’）としては、メタクリル酸エチル、メタクリル酸ブチルなどのメタクリル酸メチル以外のメタクリル酸アルキルエステル；メタクリル酸フェニルなどのメタクリル酸アリールエステル；メタクリル酸シクロへキシル、メタクリル酸ノルボルネニルなどのメタクリル酸シクロアルキルエステル；アクリル酸フェニルなどのアクリル酸アリールエステル；アクリル酸シクロへキシル、アクリル酸ノルボルネニルなどのアクリル酸シクロアルキルエステル；スチレン、α−メチルスチレンなどの芳香族ビニル単量体；アクリルアミド；メタクリルアミド；アクリロニトリル；メタクリロニトリル；などの一分子中に重合性アルケニル基を一つだけ有するビニル単量体が挙げられる。他の単量体は、メタクリル酸メチルと同等以下の沸点のもの、または用いる連鎖移動剤よりも高い沸点のものが好ましい。
【００１９】
なお、メタクリル酸メチル、アクリル酸アルキルエステル、およびその他の単量体は、ｂ*が−１〜２であることが好ましく、−０．５〜１．５であることがより好ましい。該ｂ*がこの範囲にあると、得られる（メタ）アクリル樹脂組成物を成形した場合に、着色が殆んどない成形品を、高い生産効率で得る上で有利となる。なお、ｂ*は国際照明委員会（ＣＩＥ）規格（１９７６年）またはＪＩＳ  Ｚ−８７２２に準拠して測定した値である。
【００２０】
本発明に用いられる連鎖移動剤は、重合反応に未だ供していないバージンの連鎖移動剤（３）および留分（Ａ）に含まれている連鎖移動剤（３’）である。よって、槽型反応器に供給される連鎖移動剤の量は、連鎖移動剤（３）と連鎖移動剤（３’）との合計量である。連鎖移動剤（３）の供給量は、留分（Ａ）の供給量と、留分（Ａ）中に含まれる連鎖移動剤（３’）の割合とを含む情報に基づいて決定される。
連鎖移動剤の供給量は、重合反応によって生成する（メタ）アクリル樹脂に所望される分子量や分子量分布を実現することができる量である。具体的に、連鎖移動剤の供給量は、重合性単量体の供給量１００質量部に対して、好ましくは０．１〜１質量部、より好ましくは０．２〜０．８質量部、さらに好ましくは０．３〜０．６質量部である。
【００２１】
本発明に用いられる連鎖移動剤としては、ｎ−オクチルメルカプタン、ｎ−ドデシルメルカプタン、ｔ−ドデシルメルカプタン、１，４−ブタンジチオール、１，６−ヘキサンジチオール、エチレングリコールビスチオプロピオネート、ブタンジオールビスチオグリコレート、ブタンジオールビスチオプロピオネート、ヘキサンジオールビスチオグリコレート、ヘキサンジオールビスチオプロピオネート、トリメチロールプロパントリス−（β−チオプロピオネート）、ペンタエリスリトールテトラキスチオプロピオネートなどのアルキルメルカプタン類；α−メチルスチレンダイマー；テルピノレンなどが挙げられる。これらのうち、炭素数１２以下のアルキルメルカプタンが好ましく、ｎ−オクチルメルカプタンまたはｎ−ドデシルメルカプタンがより好ましく、ｎ−オクチルメルカプタンがさらに好ましい。これら連鎖移動剤は１種単独でまたは２種以上を組み合わせて用いることができる。
【００２２】
槽型反応器に連続的に供給される、重合性単量体（メタクリル酸メチルと、任意に用いられるアクリル酸アルキルエステルおよびその他の単量体）ならびに連鎖移動剤は、それらを所定の割合で混ぜ合わせたときにおける溶存酸素量が、好ましくは１０ｐｐｍ以下、より好ましくは５ｐｐｍ以下、さらに好ましくは４ｐｐｍ以下、最も好ましくは３ｐｐｍ以下である。このような範囲の溶存酸素量にすると重合反応がスムーズに進行し、シルバーや着色のない成形品が得られやすくなる。溶存酸素量の調整は、例えば、窒素によるパージで行うことができる。
【００２３】
本発明に用いられるラジカル重合開始剤は、重合反応に未だ供していないバージンのラジカル重合開始剤（４）である。なお、重合開始剤は重合反応においてほぼ全量が消費される。半減期の非常に長いラジカル重合開始剤を用いた場合には、留分（Ａ）にラジカル重合開始剤（４’）が残留する可能性がある。そのような場合は、槽型反応器に供給されるラジカル重合開始剤の量は、ラジカル重合開始剤（４）とラジカル重合開始剤（４’）との合計量である。ラジカル重合開始剤（４）の供給量は、留分（Ａ）の供給量と、留分（Ａ）中に含まれるラジカル重合開始剤（４’）の割合とを含む情報に基づいて決定される。
【００２４】
ラジカル重合開始剤の供給量は、重合性単量体の供給量１００質量部に対して、好ましくは０．０００１〜０．０２質量部、より好ましくは０．００１〜０．０１質量部である。なお、本発明で使用するラジカル重合開始剤が固体の場合には、液媒体に溶解させて槽型反応器に供給することが好ましい。液媒体としてメタクリル酸メチルを用いることが好ましい。既に述べたとおり、ラジカル重合開始剤（４）のメタクリル酸メチル溶液の供給量、およびラジカル重合開始剤（４）のメタクリル酸メチル溶液中のメタクリル酸メチル（１”）の割合は、メタクリル酸メチル（１）の供給量を決定するための情報の一部として用いられる。
【００２５】
本発明で用いられるラジカル重合開始剤は、槽型反応器内の温度、すなわち槽型反応器内にある液の温度における半減期が、好ましくは０．５〜１２０秒、より好ましくは２〜６０秒である。また、本発明で用いられるラジカル重合開始剤は、水素引抜き能が、好ましくは４０％以下、より好ましくは３０％以下である。
【００２６】
本発明で用いられるラジカル重合開始剤としては、例えば、ｔ−ヘキシルパーオキシイソプロピルモノカーボネート、ｔ−ヘキシルパーオキシ２−エチルヘキサノエート、１，１，３，３−テトラメチルブチルパーオキシ２−エチルヘキサノエート  、ｔ−ブチルパーオキシピバレート、ｔ−ヘキシルパーオキシピバレート、ｔ−ブチルパーオキシネオデカノエート、ｔ−ヘキシルパーオキシネオデカノエ−ト、１，１，３，３−テトラメチルブチルパーオキシネオデカノエート、１，１−ビス（ｔ−ヘキシルパーオキシ）シクロヘキサン、ベンゾイルパーオキシド  、３，５，５−トリメチルヘキサノイルパーオキシド、ラウロイルパーオキシド、２，２’−アゾビス（２−メチルプロピオニトリル）、２，２’−アゾビス（２−メチルブチロニトリル）、ジメチル２，２’−アゾビス（２−メチルプロピオネート）が挙げられる。これらのうち、ｔ−ヘキシルパーオキシ２−エチルヘキサノエート、１，１−ビス（ｔ−ヘキシルパーオキシ）シクロヘキサン、ジメチル２，２’−アゾビス（２−メチルプロピオネート）が好ましく用いられる。これらラジカル重合開始剤は１種単独でまたは２種以上を組み合わせて用いることができる。
【００２７】
なお、水素引抜き能は、重合開始剤製造業者の技術資料（例えば、日本油脂株式会社技術資料「有機過酸化物の水素引抜き能と開始剤効率」（２００３年４月作成））などによって知ることができる。また、α−メチルスチレンダイマーを使用したラジカルトラッピング法、即ちα−メチルスチレンダイマートラッピング法によって測定することができる。当該測定は、一般に、次のようにして行われる。まず、ラジカルトラッピング剤としてのα−メチルスチレンダイマーの共存下で重合開始剤を開裂させてラジカル断片を生成させる。生成したラジカル断片のうち、水素引抜き能が低いラジカル断片はα−メチルスチレンダイマーの二重結合に付加して捕捉される。一方、水素引抜き能が高いラジカル断片はシクロヘキサンから水素を引き抜き、シクロヘキシルラジカルを発生させ、該シクロヘキシルラジカルがα−メチルスチレンダイマーの二重結合に付加して捕捉され、シクロヘキサン捕捉生成物を生成する。そこで、シクロヘキサン、またはシクロヘキサン捕捉生成物を定量することで求められる、理論的なラジカル断片発生量に対する水素引抜き能が高いラジカル断片の割合（モル分率）を水素引抜き能とする。
【００２８】
塊状重合においては溶媒を原則使用しないが、槽型反応器内の液の粘度を調整するなどの必要がある場合には、溶媒を反応原料に含めることができる。溶媒としては、ベンゼン、トルエン、エチルベンゼンなどの芳香族炭化水素が好ましい。これらの溶媒は１種単独でまたは２種以上を組み合わせて用いることができる。かかる溶媒の量は、重合性単量体１００質量部に対して、好ましくは３０質量部以下、より好ましくは１０質量部以下である。
【００２９】
本発明に用いられる槽型反応器は、通常、槽型反応器内の液を撹拌するための撹拌手段、槽型反応器に重合性単量体、連鎖移動剤および重合開始剤を供給するための供給口、および槽型反応器から（メタ）アクリル樹脂を含む液を排出するための排出口を有する。本発明に用いられる槽型反応器は、ブライン冷却凝縮器を有するものであってもよい。本発明においては、槽型反応器に供給する液の量と槽型反応器から排出する液の量とをバランスさせて、槽型反応器内の液の量がほぼ一定になるようにする。槽型反応器内の液の量は、槽型反応器の容積に対して、好ましくは１／４以上、より好ましくは１／４〜３／４、さらに好ましくは１／３〜２／３である。
【００３０】
本発明に用いられる槽型反応器は、供給口が、槽型反応器の天面に設置されていてもよいし、槽型反応器の側面に設置されていてもよいし、槽型反応器の底面に設置されていてもよい。供給口の高さは、槽型反応器内の液面よりも高い位置にあってもよいし、槽型反応器内の液面よりも低い位置にあってもよい。供給口の形状は、円管の切り口そのものの形状であってもよいし、重合性単量体などが槽型反応器内の液面に広く散布されるような形状であってもよい。
【００３１】
撹拌手段としては、マックスブレンド式撹拌装置、格子翼式撹拌装置、プロペラ式撹拌装置、スクリュー式撹拌装置、ヘリカルリボン式撹拌装置、パドル式撹拌装置などが挙げられる。これらのうちでマックスブレンド式撹拌装置が均一混合性の点から好ましい。
【００３２】
槽型反応器内の温度、すなわち槽型反応器内にある液の温度は、好ましくは１００〜１７０℃、より好ましくは１１０〜１６０℃、さらに好ましくは１１５〜１５０℃である。液の温度は、ジャケットや伝熱管などの外部熱交換式調節法、反応原料または（メタ）アクリル樹脂の流れる管を槽型反応器内に配して成る自己熱交換式調節法などで制御することができる。
【００３３】
留分（Ａ）、メタクリル酸メチル（１）、アクリル酸アルキルエステル（２）、他の単量体（５）、連鎖移動剤（３）、およびラジカル重合開始剤（４）は、槽型反応器の供給口の直前までに混ぜ合わせることが好ましい。また、ラジカル重合開始剤以外の反応原料は窒素ガスなどの不活性雰囲気中で扱うことが好ましい。連続流通式の操業を円滑に行うために、各反応原料を貯留するタンクからそれぞれ管を介して、槽型反応器の前段に設けた混合器に連続的に供給しつつ、混合し、得られた混合物を槽型反応器に連続的に供給することが好ましい。該混合器は動的撹拌機または静的攪拌機を備えたものであることができる。
【００３４】
槽型反応器内にある液の平均滞留時間は、好ましくは０．５〜６時間、より好ましくは１〜５時間、さらに好ましくは２〜４時間である。平均滞留時間が短すぎると重合開始剤の必要量が増える。また重合開始剤の増量により重合反応の制御が難しくなるとともに、分子量の制御が困難になる傾向がある。一方、平均滞留時間が長すぎると反応が定常状態になるまでに時間を要し、生産性が低下する傾向がある。平均滞留時間は槽型反応器の容量と反応原料の供給量によって調整することができる。
【００３５】
本発明においては塊状重合を、重合転化率が、通常、４０〜７０質量％となるまで、好ましくは３５〜６５質量％となるまで行う。
【００３６】
槽型反応器内にある液の水含有量は、１０００ｐｐｍ以下であることが好ましく、７００ｐｐｍ以下であることがより好ましく、２８０ｐｐｍ以下であることがさらに好ましい。水含有量の調整は、槽型反応器に供給する前に重合性単量体を吸着塔などで脱水処理することなどによって行うことができる。水含有量を１０００ｐｐｍ以下とすることにより、数μｍ〜数十μｍの樹脂異物が重合反応中に生成するのを抑制でき、得られた（メタ）アクリル樹脂組成物を溶融成形によってフィルムまたはシートにしたときに該樹脂異物を核とする外径数十μｍの欠点の発生を大幅に低減することができる。
【００３７】
この樹脂異物の生成抑制機構は明確ではないが、槽型反応器の気相部において重合性単量体ミストが重合反応して高分子量の（メタ）アクリル樹脂が生成し、それが溶融成形時に未溶融物として残り、欠点の核になると推定している。気相部での反応を抑制するための方法としては、前述の水含有量の低減による方法以外に、槽型反応器の気相部に不活性ガスを導入し、重合性単量体ミストなどを不活性ガスに同伴させてブライン冷却の凝縮器によって凝縮させて系外に排出する方法も採用することができる。
【００３８】
槽型反応器の後段には、別の反応器が繋がっていてもよい。後段に繋ぐことができる反応器は槽型反応器であっても管型反応器であってもよい。後段に繋いだ反応器において、塊状重合をさらに進め、重合転化率を所望の値にまで高めることができる。
【００３９】
上記の塊状重合によって得られる（メタ）アクリル樹脂を含有する液を、槽型反応器（後段に別の反応器を繋いでいる場合は、後段の反応器）から連続的に排出する。反応器からの排出量は反応器への供給量とバランスさせ、反応器内の液量が一定になるようにすることが好ましい。
【００４０】
反応器から排出される液には、（メタ）アクリル樹脂以外に、揮発分が含まれている。該液に含有される（メタ）アクリル樹脂の量は、好ましくは４０〜７０質量％、より好ましくは３５〜６５質量％である。この量は重合転化率とほぼ一致する。（メタ）アクリル樹脂の含有量が高い場合には反応器内の液の粘度上昇のために大きな攪拌動力が必要となる傾向がある。（メタ）アクリル樹脂の含有量が低い場合には揮発分の除去のために多大な熱エネルギーを加える必要がある。加わる熱エネルギーの不足で揮発分の除去が不十分になった場合は成形品にシルバーなどの外観不良を引き起こしやすい。
【００４１】
（メタ）アクリル樹脂の重量平均分子量（以下、Ｍｗと表記することがある。）は、好ましくは３．５万〜２０万、より好ましくは４万〜１５万、さらに好ましくは４．５万〜１３万である。Ｍｗが小さすぎると（メタ）アクリル樹脂組成物から得られる成形品の耐衝撃性や靭性が低下する傾向がある。Ｍｗが大きすぎると（メタ）アクリル樹脂組成物の流動性が低下し成形加工性が低下する傾向がある。
【００４２】
（メタ）アクリル樹脂は、重量平均分子量／数平均分子量の比（以下、この比を分子量分布と表記することがある。）が、好ましくは１．５〜２．６、より好ましくは１．６〜２．３、特に好ましくは１．７〜２．０である。分子量分布が小さいと（メタ）アクリル樹脂組成物の成形加工性が低下する傾向がある。分子量分布が大きいと（メタ）アクリル樹脂組成物から得られる成形品の耐衝撃性が低下し、脆くなる傾向がある。
なお、重量平均分子量および数平均分子量は、ＧＰＣ（ゲルパーミエーションクロマトグラフィ）で測定した標準ポリスチレン換算の分子量である。なお、（メタ）アクリル樹脂の重量平均分子量や分子量分布は、重合開始剤および連鎖移動剤の種類や量などを調整することによって制御できる。
【００４３】
反応器から連続的に排出された液は、熱交換器にて加熱することが好ましい。熱交換器の熱源はボイラや他の装置で発生したスチームを用いることができる。また、ベント付押出機から排出される揮発分の蒸気を熱源とすることもできる。また、フラッシュ蒸発の効率を高めるために液をポンプなどによって加圧することができる。
【００４４】
次いで、前記の液をベント付押出機に連続的に供給する。ベント付押出機は、一般に、重合体と揮発分とを含む液を供給するための供給口と、分離された重合体を排出するための排出口と、分離された揮発分を排出するための少なくとも一つのベントと、供給口から排出口へと重合体を練りながら移送するためのスクリューとを有する。供給口より排出口に近い側に在るベントをフロントベントと呼び、供給口より排出口から遠い側に在るベントをリアベントと呼ぶ。本発明に用いるベント付押出機においては、排出口に最も近い位置に在るフロントベントよりも排出口に近い側の位置に添加剤投入口が設けられていてもよい。
押出機内は、好ましくは減圧されており、供給した液を供給口付近にてフラッシュ蒸発させることが好ましい。
そして、押出機内においてスクリューで移送されながら揮発分が蒸発される。蒸発した揮発分（Ｂ）はベントから排出される。押出機は、例えば、一軸押出機であってもよいし、二軸押出機であってもよい。スクリューは、通常、フィードゾーン、コンプレッションゾーン、メータリングゾーンおよびミキシングゾーンに分かれているが、これらに特に制限されない。また、ミキシングゾーンには、ダルメージ型、ローター型、フルートミキシング型などの種々の形状の凹凸や溝形状およびピン形状を付けたスクリューを適宜組み合わせて用いることができる。
【００４５】
押出機の排出口には、異物、炭化物、ゲル状物などを除去するために、ブレーカープレートや、スクリーンなどを取り付けることができる。ブレーカープレートは、通常、直径３〜４ｍｍの孔が同心円状に複数開けられた円板である。またスクリーンは、用途や目的に応じて種々の目開きの金網を１枚〜数枚重ねたものである。排出口から押し出す前に（メタ）アクリル樹脂に後述する添加剤を投入口から添加することができる。このようにして得られた（メタ）アクリル樹脂組成物（Ｐ）は、成形材料としての扱い易さを容易にするために、公知の方法に従って、ペレットや粉粒にすることができる。本発明で得られる（メタ）アクリル樹脂組成物中に残る揮発分の量は、１質量％以下であることが好ましく、０．５質量％以下であることがより好ましい。揮発分の残量が多いと成形品にシルバーなどの外観不良が生じやすい。
【００４６】
ベントから排出された揮発分（Ｂ）は常圧蒸留塔に連続的に供給される。本発明に用いられる常圧蒸留塔は、棚段塔であっても、充填塔であってもよい。常圧蒸留塔は、理論段数が、好ましくは６〜２０段である。
揮発分の供給は、通常、常圧蒸留塔の中間段に行われる。揮発分の温度を供給口の設置されている中間段の温度に調節するために熱交換器を供給口の手前に設けることが好ましい。
常圧蒸留塔の塔頂圧力は、好ましくは−１０ｋＰａＧ〜＋１０ｋＰａＧ、より好ましくは−１ｋＰａＧ〜＋１ｋＰａＧである。常圧蒸留塔の塔頂圧力が−１０ｋＰａＧより小さいと、連鎖移動剤を回収できるが、回収すべきでない連鎖移動剤以外の高沸点成分の留出量が多くなってしまう。一方、常圧蒸留塔の塔頂圧力が１０ｋＰａＧより大きいと、回収すべき未反応の重合性単量体の留出量が十分でない。
常圧蒸留塔の塔頂温度は、好ましくは８０〜１１０℃、より好ましくは９０〜１００℃である。常圧蒸留塔の塔頂温度が８０℃より低い場合は、連鎖移動剤だけでなく、回収すべき未反応の重合性単量体の留出量が十分でなくなるおそれがある。一方で、常圧蒸留塔の塔頂温度が１１０℃より高い場合、塔底温度が高くなるので、未反応の重合性単量体が塔内で重合してしまい、運転の継続が困難となるおそれがある。
【００４７】
揮発分には、未反応の重合性単量体以外に、ダイマー(dimer)またはトリマー(trimer)が含まれていることがある。ダイマーまたはトリマーは、（メタ）アクリル樹脂の特性に影響を与えるおそれがあるので、常圧蒸留塔にて除去することが好ましい。
【００４８】
常圧蒸留塔では、塔頂から低沸点留分（Ａ1）が留出し、塔底から高沸点留分（Ｃ1）が缶出する。本発明においては重合性単量体、連載移動剤を含む留分（Ａ1）を塔頂から留出させ、ダイマー、トリマーなどを含む留分（Ｃ1）を塔底から缶出させることが好ましい。
【００４９】
塔頂から留出する留分（Ａ1）は、通常、蒸気の状態になっているので、それを冷却器115で凝縮させることができる。該留分の一部は還流させることができる。還流は、通常、蒸留塔最上段の液相に凝縮液を供給することによって行われる。還流比は特に制限されないが、好ましくは０．４〜２．０である。なお、還流比は還流量Ｒ1／留出量Ｄ1で表される値である。図２に示される装置では、凝縮された留分（Ａ1）をタンクに一時的に溜め、還流管Ｒ1と留出管Ｄ1とに分岐させ、流量調節弁（図示せず）にて還流比を調節できるようにしている。
【００５０】
常圧蒸留塔の塔底から缶出する高沸点留分（Ｃ1）は、減圧蒸留塔に連続的に供給される。本発明に用いられる減圧蒸留塔は、棚段塔であっても、充填塔であってもよい。減圧蒸留塔は、理論段数が、好ましくは６〜２０段である。常圧蒸留塔で多量の未反応の重合性単量体を留出しているため、減圧蒸留塔に連続的に供給される高沸点留分（Ｃ1）は、比較的少量であり、減圧蒸留塔は塔径を小さくすることができる。減圧蒸留塔の塔径は常圧蒸留塔の塔径よりも小さいことが好ましい。
また、減圧蒸留塔は、減圧条件のため、連鎖移動剤とその他高沸点成分の分離が容易となり、連鎖移動剤を効率的かつ高収率で回収できる。
高沸点留分（Ｃ1）の供給は、通常、減圧蒸留塔の中間段に行われる。高沸点留分（Ｃ1）の温度を供給口の設置されている中間段の温度に調節するために熱交換器を供給口の手前に設けることができる。
減圧蒸留塔の塔頂圧力は、通常、−５０ｋＰａＧ〜−１０１ｋＰａＧ、好ましくは−９０ｋＰａＧ〜−１０１ｋＰａＧである。減圧蒸留塔の塔頂温度は、好ましくは３０〜８０℃、より好ましくは４０〜７０℃である。
【００５１】
減圧蒸留塔では、塔頂から低沸点留分（Ａ2）が留出し、塔底から高沸点留分（Ｃ2）が缶出する。本発明においては重合性単量体、連載移動剤を含む留分（Ａ2）を塔頂から留出させ、ダイマー、トリマーなどを含む留分（Ｃ2）を塔底から缶出させることが好ましい。減圧蒸留塔の塔底から缶出する留分（Ｃ2）は所定の処理を施して廃棄することができる。留分（Ｃ2）は揮発分（Ｂ）に対して１％以下であることが好ましい。一方、低沸点留分（Ａ1）と低沸点留分（Ａ2）との混合物（留分（Ａ））は揮発分（Ｂ）に対して９９％以上であることが好ましい。
【００５２】
本発明においては低沸点留分（Ａ1）または（Ａ2）に重合禁止剤を添加することができる。重合禁止剤の添加は、留分（Ａ1）を凝縮させるための冷却器115において行うことが好ましい。重合禁止剤としては、ニトロソベンゼン、メチル−α−ニトロソイソプロピルケトン、Ｎ−ニトロソフェニルヒドロキシルアミン  アルミニウム塩、Ｎ−ニトロソフェニルヒドロキシアミン  アンモニウム塩などのニトロソ化合物；フェニル−ｔ−ブチルニトロンなどのニトロン化合物；ヒドロキノン、ｐ−ベンゾキノン、２，５−ジクロロ−ｐ−ベンゾキノン、２，６−ジクロロ−ｐ−ベンゾキノン、ｔ−ブチルヒドロキノン、テトラクロロ−ｐ−ベンゾキノンなどのキノン類；ジニトロベンゼン、１，３，５−トリニトロベンゼン、１，３，５−トリニトロトルエンなどのニトロ化合物；ニトロフェノール、ジニロトフェノール、トリニトロフェノールなどのニトロフェノール類；ブチルキシレノール、ｐ−メトキシフェノール、Ｎ，Ｎ−ジエチルヒドロキシルアミン、塩化鉄（III）、ジフェニルピクリルヒドラジル、フルフリデンマロノニトリル、酸素、硫黄などが挙げられる。重合禁止剤は、そのままの状態で添加してもよいが、メタクリル酸メチルに溶解させて添加することが好ましい。重合禁止剤の添加量は、特に限定されないが、留分（Ａ）中に１〜２０ｐｐｍとなる量が好ましく、１〜１０ｐｐｍとなる量がより好ましい。
【００５３】
留分（Ａ）には既に述べたとおり、メタクリル酸メチルと、任意に用いられるアクリル酸アルキルエステルまたはその他の単量体と、連鎖移動剤とが含まれているので、留分（Ａ）を反応原料において再使用することができる。
【００５４】
留分（Ａ）は、ｂ*が、好ましくは−１〜２、より好ましくは−０．５〜１．５である。該ｂ*がこの範囲にあると、得られる（メタ）アクリル樹脂組成物を成形した場合に、着色が殆んどない成形品を、高い生産効率で得る上で有利となる。なお、ｂ*は国際照明委員会（ＣＩＥ）規格（１９７６年）またはＪＩＳ  Ｚ−８７２２に準拠して測定した値である。
【００５５】
本発明においては低沸点留分（Ａ1）と低沸点留分（Ａ2）との混合物（留分（Ａ））に含まれる重合性単量体ダイマーの量が好ましくは０．１質量％未満、より好ましくは０．０５質量％以下である。また、留分（Ａ）に含まれている連鎖移動剤の量は、ベント付押出機によって分離された揮発分に含まれている連鎖移動剤の量に対して、好ましくは５０質量％以上、より好ましくは７０質量％以上である。
【００５６】
（メタ）アクリル樹脂に添加される添加剤としては、酸化防止剤、熱劣化防止剤、紫外線吸収剤、光安定剤、滑剤、離型剤、高分子加工助剤、帯電防止剤、難燃剤、染顔料、光拡散剤、有機色素、艶消し剤、耐衝撃性改質剤、蛍光体などが挙げられる。添加剤の配合量は、（メタ）アクリル樹脂組成物に対して、好ましくは０．５質量％以下、より好ましくは０．２質量％以下である。添加剤の配合量が多すぎると、成形品にシルバーなどの外観不良を起こすことがある。
【００５７】
酸化防止剤は、酸素存在下において単体で樹脂の酸化劣化防止効果を奏するものである。例えば、リン系酸化防止剤、ヒンダードフェノール系酸化防止剤、チオエーテル系酸化防止剤などが挙げられる。これらの酸化防止剤は１種単独でまたは２種以上を組み合わせて用いることができる。これらの中、着色による光学特性の劣化防止効果の観点から、リン系酸化防止剤またはヒンダードフェノール系酸化防止剤が好ましく、リン系酸化防止剤とヒンダードフェノール系酸化防止剤との併用がより好ましい。
リン系酸化防止剤とヒンダードフェノール系酸化防止剤とを併用する場合、その割合は特に制限されないが、リン系酸化防止剤／ヒンダードフェノール系酸化防止剤の質量比で、好ましくは１／５〜２／１、より好ましくは１／２〜１／１である。
【００５８】
リン系酸化防止剤としては、２，２−メチレンビス（４，６−ジｔ−ブチルフェニル）オクチルホスファイト（ＡＤＥＫＡ社製；商品名：アデカスタブＨＰ−１０）、トリス（２，４−ジｔ−ブチルフェニル）ホスファイト（チバ・スペシャルティ・ケミカルズ社製；商品名：ＩＲＧＡＦＯＳ１６８）、３，９−ビス（２，６−ジ−ｔ−ブチル−４−メチルフェノキシ）−２，４，８，１０−テトラオキサー３，９−ジホスファスピロ［５．５］ウンデカン（ＡＤＥＫＡ社製；商品名：アデカスタブＰＥＰ−３６）などが好ましい。
【００５９】
ヒンダードフェノール系酸化防止剤としては、ペンタエリスリチル−テトラキス〔３−（３，５−ジ−ｔ−ブチル−４−ヒドロキシフェニル）プロピオネート〕（チバ・スペシャルティ・ケミカルズ社製；商品名ＩＲＧＡＮＯＸ１０１０）、オクタデシル−３−（３，５−ジ−ｔ−ブチル−４−ヒドロキシフェニル）プロピオネート（チバ・スペシャルティ・ケミカルズ社製；商品名ＩＲＧＡＮＯＸ１０７６）などが好ましい。
【００６０】
熱劣化防止剤は、実質上無酸素の状態下で高熱にさらされたときに生じるポリマーラジカルを捕捉することによって樹脂の熱劣化を防止できるものである。
該熱劣化防止剤としては、２−ｔ−ブチル−６−（３’−ｔ−ブチル−５’−メチル−ヒドロキシベンジル）−４−メチルフェニルアクリレート（住友化学社製；商品名スミライザーＧＭ）、２，４−ジ−ｔ−アミル−６−（３’，５’−ジ−ｔ−アミル−２’−ヒドロキシ−α−メチルベンジル）フェニルアクリレート（住友化学社製；商品名スミライザーＧＳ）などが好ましい。
【００６１】
紫外線吸収剤は、紫外線を吸収する能力を有する化合物である。紫外線吸収剤は、主に光エネルギーを熱エネルギーに変換する機能を有すると言われる化合物である。
紫外線吸収剤としては、ベンゾフェノン類、ベンゾトリアゾール類、トリアジン類、ベンゾエート類、サリシレート類、シアノアクリレート類、蓚酸アニリド類、マロン酸エステル類、ホルムアミジン類などが挙げられる。これらは１種単独でまたは２種以上を組み合わせて用いることができる。
これらの中でも、ベンゾトリアゾール類、または波長３８０〜４５０ｎｍにおけるモル吸光係数の最大値εmaxが１２００ｄｍ3・ｍｏｌ-1ｃｍ-1以下である紫外線吸収剤が好ましい。
【００６２】
ベンゾトリアゾール類は、紫外線被照による着色などの光学特性低下を抑制する効果が高いので、（メタ）アクリル樹脂組成物を上記のような特性が要求される用途に適用する場合に用いる紫外線吸収剤として好ましい。
【００６３】
ベンゾトリアゾール類としては、２−（２Ｈ−ベンゾトリアゾール−２−イル）−４−（１，１，３，３−テトラメチルブチル）フェノール（チバ・スペシャルティ・ケミカルズ社製；商品名ＴＩＮＵＶＩＮ３２９）、２−（２Ｈ−ベンゾトリアゾール−２−イル）−４，６−ビス（２−メチル−１−フェニルエチル）フェノール（チバ・スペシャルティ・ケミカルズ社製；商品名ＴＩＮＵＶＩＮ２３４）、２，２’−メチレンビス［４−ｔ−オクチルフェノール−６−（２Ｈ−ベンゾトリアゾール−２−イル）］（ＡＤＥＫＡ社製；ＬＡ−３１）、２−（５−オクチルチオ−２Ｈ−ベンゾトリアゾール−２−イル）−６−ｔｅｒｔ−ブチル−４−メチルフェノールなどが好ましい。
【００６４】
また、波長３８０〜４５０ｎｍにおけるモル吸光係数の最大値εmaxが１２００ｄｍ3・ｍｏｌ-1ｃｍ-1以下である紫外線吸収剤は、得られる成形品の黄色味を抑制できる。
【００６５】
なお、紫外線吸収剤のモル吸光係数の最大値εmaxは、次のようにして測定する。シクロヘキサン１Ｌに紫外線吸収剤１０．００ｍｇを添加し、目視による観察で未溶解物がないように溶解させる。この溶液を１ｃｍ×１ｃｍ×３ｃｍの石英ガラスセルに注入し、日立製作所社製Ｕ−３４１０型分光光度計を用いて、波長３８０〜４５０ｎｍでの吸光度を測定する。紫外線吸収剤の分子量（Ｍｗ）と、測定された吸光度の最大値（Ａmax）とから次式により計算し、モル吸光係数の最大値εmaxを算出する。
εmax＝［Ａmax／（１０×１０-3）］×Ｍｗ
【００６６】
波長３８０〜４５０ｎｍにおけるモル吸光係数の最大値εmaxが１２００ｄｍ3・ｍｏｌ-1ｃｍ-1以下である紫外線吸収剤としては、２−エチル−２’−エトキシ−オキサルアニリド（クラリアントジャパン社製；商品名サンデユボアＶＳＵ）などが挙げられる。
これら紫外線吸収剤の中、紫外線被照による樹脂劣化が抑えられるという観点からベンゾトリアゾール類が好ましく用いられる。
【００６７】
光安定剤は、主に光による酸化で生成するラジカルを捕捉する機能を有すると言われる化合物である。好適な光安定剤としては、２，２，６，６−テトラアルキルピペリジン骨格を持つ化合物などのヒンダードアミン類が挙げられる。
【００６８】
離型剤は、成形品の金型からの離型を容易にする機能を有する化合物である。離型剤としては、セチルアルコール、ステアリルアルコールなどの高級アルコール類；ステアリン酸モノグリセライド、ステアリン酸ジグリセライドなどのグリセリン高級脂肪酸エステルなどが挙げられる。本発明においては、離型剤として、高級アルコール類とグリセリン脂肪酸モノエステルとを併用することが好ましい。高級アルコール類とグリセリン脂肪酸モノエステルとを併用する場合、その割合は特に制限されないが、高級アルコール類／グリセリン脂肪酸モノエステルの質量比が、好ましくは２．５／１〜３．５／１、より好ましくは２．８／１〜３．２／１である。
【００６９】
高分子加工助剤は、（メタ）アクリル樹脂組成物を成形する際、厚さ精度および薄膜化に効果を発揮する化合物である。高分子加工助剤は、通常、乳化重合法によって製造することができる、０．０５〜０．５μｍの粒子径を有する重合体粒子である。
該重合体粒子は、単一組成比および単一極限粘度の重合体からなる単層粒子であってもよいし、また組成比または極限粘度の異なる２種以上の重合体からなる多層粒子であってもよい。この中でも、内層に低い極限粘度を有する重合体層を有し、外層に５ｄｌ／ｇ以上の高い極限粘度を有する重合体層を有する２層構造の粒子が好ましいものとして挙げられる。
【００７０】
高分子加工助剤は、極限粘度が３〜６ｄｌ／ｇであることが好ましい。極限粘度が小さすぎると成形性の改善効果が低い。極限粘度が大きすぎると（メタ）アクリル樹脂組成物の溶融流動性の低下を招きやすい。
【００７１】
（メタ）アクリル樹脂組成物には、耐衝撃性改質剤を配合してもよい。耐衝撃性改質剤としては、アクリルゴムもしくはジエンゴムをコア層成分として含むコアシェル型改質剤；ゴム粒子を複数包含した改質剤などが挙げられる。
【００７２】
有機色素としては、樹脂に対しては有害とされている紫外線を可視光線に変換する機能を有する化合物が好ましく用いられる。
光拡散剤や艶消し剤としては、ガラス微粒子、ポリシロキサン架橋微粒子、架橋ポリマー微粒子、タルク、炭酸カルシウム、硫酸バリウムなどが挙げられる。
蛍光体として、蛍光顔料、蛍光染料、蛍光白色染料、蛍光増白剤、蛍光漂白剤などが挙げられる。
【００７３】
本発明の製造方法によって得られる（メタ）アクリル樹脂組成物は、成形温度２６０℃で得られる成形品の長さ２００ｍｍにおけるｂ*値が、好ましくは４以下、より好ましくは３．５以下である。
【００７４】
本発明の製造方法によって得られる（メタ）アクリル樹脂組成物を、射出成形、圧縮成形、押出成形、真空成形などの従来より知られる成形方法で成形（溶融加熱成形）することによって各種成形品を得ることができる。当該（メタ）アクリル樹脂組成物からなる成形品としては、例えば、広告塔、スタンド看板、袖看板、欄間看板、屋上看板などの看板部品；ショーケース、仕切板、店舗ディスプレイなどのディスプレイ部品；蛍光灯カバー、ムード照明カバー、ランプシェード、光天井、光壁、シャンデリアなどの照明部品；ペンダント、ミラーなどのインテリア部品；ドア、ドーム、安全窓ガラス、間仕切り、階段腰板、バルコニー腰板、レジャー用建築物の屋根などの建築用部品；航空機風防、パイロット用バイザー、オートバイ、モーターボート風防、バス用遮光板、自動車用サイドバイザー、リアバイザー、ヘッドウィング、ヘッドライトカバーなどの輸送機関係部品；音響映像用銘板、ステレオカバー、テレビ保護マスク、自動販売機などの電子機器部品；保育器、レントゲン部品などの医療機器部品；機械カバー、計器カバー、実験装置、定規、文字盤、観察窓などの機器関係部品；液晶保護板、導光板、導光フィルム、フレネルレンズ、レンチキュラーレンズ、各種ディスプレイの前面板、光拡散板などの光学関係部品；道路標識、案内板、カーブミラー、防音壁などの交通関係部品；偏光子保護フィルム、偏光板保護フィルム、位相差フィルム、自動車内装用表面材、携帯電話の表面材、マーキングフィルムなどのフィルム部材；洗濯機の天蓋材やコントロールパネル、炊飯ジャーの天面パネルなどの家電製品用部材；その他、温室、大型水槽、箱水槽、時計パネル、バスタブ、サニタリー、デスクマット、遊技部品、玩具、熔接時の顔面保護用マスクなどが挙げられる。
【００７５】
以下に実施例および比較例を示して本発明をより具体的に説明する。なお、本発明は以下の実施例によって制限されるものではない。
【００７６】
〔実施例１〕
図１および図２に示す装置を用いた。ブライン冷却凝縮器を備えた連続流通式槽型反応器18（容量０．１ｍ3、槽径５００ｍｍ、マックスブレンド翼、翼径２６０ｍｍ、回転数２００ｒｐｍ）に、メタクリル酸メチル（以下、ＭＭＡということがある。）７３．６ｋｇ、アクリル酸メチル（以下、ＭＡということがある。）６．４ｋｇ、およびｎ−オクチルメルカプタン（以下、ＯＭということがある。）３６０ｇを仕込んだ。槽型反応器18内を窒素置換した。その後、槽型反応器18内の温度を１４０℃に上げた。
槽型反応器18内の温度が１４０℃に達した後、メタクリル酸メチル９４質量部、アクリル酸メチル６質量部、ｎ−オクチルメルカプタン０．３５質量部、および２，２’−アゾビス２−メチルプロピオニトリル（以下、ＡＩＢＮということがある。）０．００６５質量部からなる反応原料を、平均滞留時間２．５時間となる量で、槽型反応器18に供給した。
反応原料の供給開始と同時に、槽型反応器18の槽底から液の排出を開始し、槽型反応器18内の液面レベルが一定になるようにした。表１に反応原料の組成および重合反応条件を示す。
【００７７】
【表１】
2016136930.tif 000003
【００７８】
反応原料は次のようにして調製した。後述する留分（Ａ）をガスクロマトグラフィで分析して、留分（Ａ）に含まれるＭＭＡ、ＭＡ、およびＯＭの量を決定した。ＭＭＡ９４質量部、ＭＡ６質量部、ＯＭ０．３５質量部、およびＡＩＢＮ０．００６５質量部の比率となるように、貯槽11,12,13,14からＭＭＡ、ＭＡ、ＯＭおよびＡＩＢＮを留分（Ａ）に補充して反応原料を調製した。留分（Ａ）の移送にはキャンドポンプを使用した。なお、運転開始時は、留分（Ａ）が未だ留出していないので、貯槽11,12,13,14からのＭＭＡ、ＭＡ、ＯＭおよびＡＩＢＮのみを使用して反応原料を調製した。
【００７９】
（脱揮処理）
槽型反応器18から排出される液を加熱器（図示せず）に供給し、加熱器で２３０℃に加温した。その後、２５０℃に制御されたベント付押出機21に一定流量で供給した。該ベント付押出機において揮発分（Ｂ）と（メタ）アクリル樹脂（Ｐ）とに分離し、（メタ）アクリル樹脂（Ｐ）はストランドにして押し出した。得られたストランドをペレタイザーでカットし、（メタ）アクリル樹脂組成物のペレットを得た。一方、揮発分（Ｂ）は蒸気の状態でベント19,20から排出した。
【００８０】
（第一蒸留塔）
蒸気状態の揮発分（Ｂ）を熱交換器（図示せず）で冷やして液体にした。液体状態の揮発分（Ｂ）を第一蒸留塔113（塔頂圧力０．１ｋＰａＧ、塔径２００Ａ（２１９ｍｍ）、無堰トレイ、段数１０段）の中間段の無堰トレイに供給した。塔底部に設置したリボイラー118にて加熱し、塔頂温度  ９８℃、塔底温度  １２５℃、還流比R1/D1  １にて常圧蒸留した。塔頂から低沸点留分（Ａ1）を留出させた。塔底から高沸点留分（Ｃ1）を缶出させた。
【００８１】
（第二蒸留塔）
高沸点留分（Ｃ1）を第二蒸留塔123（塔頂圧力−９８ｋＰａＧ、塔径１００Ａ（１１４ｍｍ）、無堰トレイ、段数１０段）の中間段の無堰トレイに供給した。塔底に設置したリボイラー128にて加熱し且つ塔頂に設置したポンプ126にて減圧し、塔頂温度  ６０℃、塔底温度  １２５℃、還流比R2/D2  １にて減圧蒸留した。塔頂から低沸点留分（Ａ2）を留出させた。塔底から高沸点留分（Ｃ2）を缶出させた。
低沸点留分（Ａ1）と低沸点留分（Ａ2）とを回収タンク（図示せず）にて混ぜ合わせて、留分（Ａ）を得た。
【００８２】
定常状態になったところで、揮発分（Ｂ）、低沸点留分（Ａ1）、高沸点留分（Ｃ1）、低沸点留分（Ａ2）および留分（Ａ）をガスクロマトグラフィでそれぞれ分析して、それらに含まれるＭＭＡ、ＭＡ、ＯＭおよびダイマーの量をそれぞれ決定した。また、定常状態になったところで、槽型反応器18から排出される液をガスクロマトグラフィで分析して、重合転化率を決定した。それらの結果を表２に示す。
【００８３】
なお、揮発分（Ｂ）および低沸点留分（Ａ1）については、島津製作所社製ガスクロマトグラフＧＣ−１４Ａに、カラム（ＧＬＣ−Ｇ−２３０  Ｓｃｉｅｎｃｅｓ  Ｉｎｃ．製、ＩＮＥＲＴ  ＣＡＰ  １（ｄｆ＝０．４μｍ、Ｉ．Ｄ．０．２５ｍｍ、長さ６０ｍ））を繋ぎ、ｉｎｊｅｃｔｉｏｎ温度１８０℃、ｄｅｔｅｃｔｏｒ温度１８０℃、１０℃／分で６０℃から２００℃にカラム温度を上昇させる条件にて測定しクロマトグラムを得た。
【００８４】
高沸点留分（Ｃ1）、低沸点留分（Ａ2）および留分（Ａ）については、島津製作所社製ガスクロマトグラフＧＣ−１４Ａに、カラム（ＧＬＣ−Ｇ−２３０  Ｓｃｉｅｎｃｅｓ  Ｉｎｃ．製  ＩＮＥＲＴ  ＣＡＰ  １（ｄｆ＝１．０μｍ、Ｉ．Ｄ．１．２ｍｍ、長さ４０ｍ））を繋ぎ、ｉｎｊｅｃｔｉｏｎ温度２７０℃、ｄｅｔｅｃｔｏｒ温度２７０℃、１０℃／分で７０℃から２７０℃にカラム温度を上昇させる条件にて測定しクロマトグラムを得た。
【００８５】
槽型反応器18から排出される液については、島津製作所者社製ガスクロマトグラフＧＣ−１４Ａ）に、カラム（ＧＬＣ−Ｇ−２３０  Ｓｃｉｅｎｃｅｓ  Ｉｎｃ．製、ＩＮＥＲＴ  ＣＡＰ  １（ｄｆ＝０．４μｍ、Ｉ．Ｄ．０．２５ｍｍ、長さ６０ｍ））を繋ぎ、ｉｎｊｅｃｔｉｏｎ温度１８０℃、ｄｅｔｅｃｔｏｒ温度１８０℃、１０℃／分で６０℃から２００℃にカラム温度を上昇させる条件にて測定しクロマトグラムを得た。
【００８６】
〔実施例２〕
第二蒸留塔123の塔頂温度を５１℃、第二蒸留塔123の塔頂圧力を−９７．５ｋＰａＧに変更した以外は実施例１と同じ方法にて（メタ）アクリル樹脂組成物を製造した。定常状態になったところで、揮発分（Ｂ）、低沸点留分（Ａ1）、高沸点留分（Ｃ1）、低沸点留分（Ａ2）および留分（Ａ）をガスクロマトグラフィでそれぞれ分析して、それらに含まれるＭＭＡ、ＭＡ、ＯＭおよびダイマーの量をそれぞれ決定した。また、定常状態になったところで、槽型反応器18から排出される液をガスクロマトグラフィで分析して、重合転化率を決定した。それらの結果を表２に示す。
【００８７】
〔比較例１〕
図１および図３に示す装置を用いた。ブライン冷却凝縮器を備えた連続流通式槽型反応器18（容量０．１ｍ3、槽径５００ｍｍ、マックスブレンド翼、翼径２６０ｍｍ、回転数２００ｒｐｍ）に、ＭＭＡ７３．６ｋｇ、ＭＡ６．４ｋｇ、およびＯＭ３６０ｇを仕込んだ。槽型反応器18内を窒素置換した。その後、槽型反応器18内の温度を１４０℃に上げた。
【００８８】
槽型反応器18内の温度が１４０℃に達した後、ＭＭＡ９４質量部、ＭＡ６質量部、ＯＭ０．３５質量部、およびＡＩＢＮ０．００６５質量部からなる反応原料を、平均滞留時間２．５時間となる量で、槽型反応器18に供給した。
反応原料の供給開始と同時に、槽型反応器18の槽底から液の排出を開始し、槽型反応器18内の液面レベルが一定になるようにした。表１に反応原料の組成および重合反応条件を示す。
【００８９】
反応原料は次のようにして調製した。後述する留分（Ａ）をガスクロマトグラフィで分析して、留分（Ａ）に含まれるＭＭＡ、ＭＡ、およびＯＭの量を決定した。ＭＭＡ９４質量部、ＭＡ６質量部、ＯＭ０．３５質量部、およびＡＩＢＮ０．００６５質量部の比率となるように、貯槽11,12,13,14からＭＭＡ、ＭＡ、ＯＭおよびＡＩＢＮを留分（Ａ）に補充して反応原料を調製した。留分（Ａ）の移送にはキャンドポンプを使用した。なお、運転開始時は、留分（Ａ）が未だ留出していないので、貯槽11,12,13,14からのＭＭＡ、ＭＡ、ＯＭおよびＡＩＢＮのみを使用して反応原料を調製した。
【００９０】
槽型反応器18から排出される液を加熱器（図示せず）に供給し、加熱器で２３０℃に加温した。その後、２５０℃に制御されたベント付押出機21に一定流量で供給した。該ベント付押出機において揮発分（Ｂ）と（メタ）アクリル樹脂（Ｐ）とに分離し、（メタ）アクリル樹脂（Ｐ）はストランドにして押し出した。得られたストランドをペレタイザーでカットし、（メタ）アクリル樹脂組成物のペレットを得た。一方、揮発分（Ｂ）は蒸気の状態でベント19,20から排出した。
【００９１】
蒸気状態の揮発分（Ｂ）を熱交換器（図示せず）で冷やして液体にした。液体状態の揮発分（Ｂ）を蒸留塔3（塔頂圧力０．１ｋＰａＧ、塔径２００Ａ（２１９ｍｍ）、無堰トレイ、段数１０段）の中間段の無堰トレイに供給した。塔底部に設置したリボイラー8にて加熱し、塔頂温度  ９８℃、塔底温度  １２５℃、還流比R/D  １にて常圧蒸留した。塔頂から低沸点留分（Ａ1）を留出させた。塔底から高沸点留分（Ｃ1）を缶出させた。留分（Ａ1）をタンクに集めて、留分（Ａ）を得た。
【００９２】
定常状態になったところで、揮発分（Ｂ）、低沸点留分（Ａ1）、高沸点留分（Ｃ1）および留分（Ａ）をガスクロマトグラフィでそれぞれ分析して、それらに含まれるＭＭＡ、ＭＡ、ＯＭおよびダイマーの量をそれぞれ決定した。また、定常状態になったところで、槽型反応器18から排出される液をガスクロマトグラフィで分析して、重合転化率を決定した。それらの結果を表２に示す。
【００９３】
〔比較例２〕
図１および図３に示す装置を用いた。ブライン冷却凝縮器を備えた連続流通式槽型反応器18（容量０．１ｍ3、槽径５００ｍｍ、マックスブレンド翼、翼径２６０ｍｍ、回転数２００ｒｐｍ）に、ＭＭＡ７３．６ｋｇ、ＭＡ６．４ｋｇ、およびＯＭ３６０ｇを仕込んだ。槽型反応器18内を窒素置換した。その後、槽型反応器18内の温度を１４０℃に上げた。
【００９４】
槽型反応器18内の温度が１４０℃に達した後、ＭＭＡ９８質量部、ＭＡ２質量部、ＯＭ０．２５質量部、およびＡＩＢＮ０．００５０質量部からなる反応原料を、平均滞留時間２．５時間となる量で、槽型反応器18に供給した。
反応原料の供給開始と同時に、槽型反応器18の槽底から液の排出を開始し、槽型反応器18内の液面レベルが一定になるようにした。表１に反応原料の組成および重合反応条件を示す。
【００９５】
反応原料は次のようにして調製した。後述する留分（Ａ）をガスクロマトグラフィで分析して、留分（Ａ）に含まれるＭＭＡ、ＭＡ、およびＯＭの量を決定した。ＭＭＡ９８質量部、ＭＡ２質量部、ＯＭ０．２５質量部、およびＡＩＢＮ０．００５０質量部の比率となるように、貯槽11,12,13,14からＭＭＡ、ＭＡ、ＯＭおよびＡＩＢＮを留分（Ａ）に補充して反応原料を調製した。留分（Ａ）の移送にはキャンドポンプを使用した。なお、運転開始時は、留分（Ａ）が未だ留出していないので、貯槽11,12,13,14からのＭＭＡ、ＭＡ、ＯＭおよびＡＩＢＮのみを使用して反応原料を調製した。
【００９６】
槽型反応器18から排出される液を加熱器（図示せず）に供給し、加熱器で２３０℃に加温した。その後、２５０℃に制御されたベント付押出機21に一定流量で供給した。該ベント付押出機において揮発分（Ｂ）と（メタ）アクリル樹脂（Ｐ）とに分離し、（メタ）アクリル樹脂（Ｐ）はストランドにして押し出した。得られたストランドをペレタイザーでカットし、（メタ）アクリル樹脂組成物のペレットを得た。一方、揮発分（Ｂ）は蒸気の状態でベント19,20から排出した。
【００９７】
蒸気状態の揮発分（Ｂ）を熱交換器（図示せず）で冷やして液体にした。液体状態の揮発分（Ｂ）を蒸留塔3（塔頂圧力−８４．０ｋＰａＧ、塔径２００Ａ（２１９ｍｍ）、無堰トレイ、段数１０段）の中間段の無堰トレイに供給した。塔底部に設置したリボイラー8にて加熱し且つ塔頂に設置したポンプ6にて減圧し、塔頂温度  ５５℃、塔底温度  １２５℃、還流比R/D  １にて減圧蒸留した。塔頂から低沸点留分（Ａ1）を留出させた。塔底から高沸点留分（Ｃ1）を缶出させた。留分（Ａ1）をタンクに集めて、留分（Ａ）を得た。
【００９８】
定常状態になったところで、揮発分（Ｂ）、低沸点留分（Ａ1）、高沸点留分（Ｃ1）および留分（Ａ）をガスクロマトグラフィでそれぞれ分析して、それらに含まれるＭＭＡ、ＭＡ、ＯＭおよびダイマーの量をそれぞれ決定した。また、定常状態になったところで、槽型反応器18から排出される液をガスクロマトグラフィで分析して、重合転化率を決定した。それらの結果を表２に示す。
【００９９】
【表２】
2016136930.tif 000004
【０１００】
常圧蒸留塔と減圧蒸留塔の両方を用いた実施例１，２においては、留分（Ａ）と揮発分（Ｂ）の質量比が１に近いため、揮発分（Ｂ）を高収率で回収できている。また、留分（Ａ）におけるダイマー濃度を低い値に抑制できており、連鎖移動剤の回収割合も十分に高い。
よって、実施例１，２においては、未反応の重合性単量体および連鎖移動剤を高効率で回収できている。さらにダイマーが少ないため、これを再利用して反応原料としても、着色などによる透明性の低下を引き起こすことなく、（メタ）アクリル樹脂組成物を得ることができる。
一方、常圧蒸留塔のみを用いた比較例１では、揮発分（Ｂ）を高収率で回収できているものの、連鎖移動剤を回収できていない。これは、常圧蒸留塔による蒸留では、MMAなどに比べて比較的沸点の高い連鎖移動剤が、高沸点留分（Ｃ1）として缶出されてしまい、留分（Ａ）として回収されないためである。
また一方、減圧蒸留塔のみを用いた比較例２では、揮発分（Ｂ）を高収率で回収できているものの、留分（Ａ）におけるダイマー濃度が比較的高い。これは、減圧蒸留塔による蒸留では、MMAなどに比べて比較的沸点の高いダイマーも、低沸点留分（Ａ1）として留出してしまい、留分（Ａ）として回収されてしまうためである。
【符号の説明】
【０１０１】
11：ＭＭＡの貯留タンク    12：ＭＡの貯留タンク    13：ＯＭの貯留タンク
14：ＡＩＢＮのＭＭＡ溶液の貯留タンク    18：槽型反応器
19：リアベント    20：フロントベント    21：ベント付き押出機
1，111：供給管    3，113，123：蒸留塔    D，D1，D2：留出管
R，R1，R2：還流管    5，115，125：冷却器    6，126：減圧ポンプ
7，117，118：棚段    8，118，128：リボイラー
【図１】
2016136930.tif 000005
【図２】
2016136930.tif 000006
【図３】
2016136930.tif 000007
【国際調査報告】
2016136930.tif 000008
2016136930.tif 000009
2016136930.tif 000010
2016136930.tif 000011